(57)【要約】      （修正有）【課題】光沢性で均一なニッケルめっき層の電気めっきを可能にし、ニッケルめっき層に付着した金層の腐食を抑制する環境に優しいニッケル電気めっき組成物と電気めっき方法を提供。【解決手段】ニッケルイオン、カルボン酸イオン、２−フェニル−５−ベンズイミダゾールスルホン酸、その塩を含むニッケル電気めっき組成物にて基材に電流を印加し、光沢性で均一なニッケルめっき層を電気めっきする。【選択図】なし【特許請求の範囲】
【請求項１】
１つ以上のニッケルイオン供給源と、１つ以上のカルボン酸イオン供給源と、２−フェニル−５−ベンズイミダゾールスルホン酸、その塩またはそれらの混合物と、を含む、ニッケル電気めっき組成物。
【請求項２】
前記２−フェニル−５−ベンズイミダゾールスルホン酸、その塩またはそれらの混合物が少なくとも２５ｐｐｍの量である、請求項１に記載のニッケル電気めっき組成物。
【請求項３】
前記カルボン酸イオンが、酢酸イオン、ギ酸イオン、リンゴ酸イオン、酒石酸イオン、グルコン酸イオン、安息香酸イオン、３−スルホ安息香酸イオン、サリチル酸イオン、５−スルホサリチル酸イオン、プロピオン酸イオン、アジビン酸イオンまたはそれらの混合物である、請求項１に記載のニッケル電気めっき組成物。
【請求項４】
サッカリン酸ナトリウムをさらに含む、請求項１に記載のニッケル電気めっき組成物。
【請求項５】
１つ以上の塩化物供給源をさらに含む、請求項１に記載のニッケル電気めっき組成物。
【請求項６】
１つ以上の界面活性剤をさらに含む、請求項１に記載のニッケル電気めっき組成物。
【請求項７】
前記ニッケル電気めっき組成物のｐＨが２〜６である、請求項１に記載のニッケル電気めっき組成物。
【請求項８】
基材上にニッケル金属を電気めっきする方法であって、
ａ）前記基材を提供することと、
ｂ）１つ以上のニッケルイオン供給源、１つ以上のカルボン酸イオン供給源、２−フェニル−５−ベンズイミダゾールスルホン酸、その塩またはそれらの混合物を含むニッケル電気めっき組成物と前記基材を接触させることと、
ｃ）前記ニッケル電気めっき組成物及び前記基材に電流を印加して、前記基材に隣接する光沢性で均一なニッケルめっき層を電気めっきすることと、を含む方法。
【請求項９】
電流密度が少なくとも０．１ＡＳＤである、請求項８に記載の方法。
【請求項１０】
前記２−フェニル−５−ベンズイミダゾールスルホン酸、その塩またはそれらの混合物が少なくとも２５ｐｐｍの量である、請求項８に記載の方法。
【請求項１１】
前記カルボン酸イオンが、酢酸イオン、ギ酸イオン、リンゴ酸イオン、酒石酸イオン、グルコン酸イオン、安息香酸イオン、３−スルホ安息香酸イオン、サリチル酸イオン、５−スルホサリチル酸イオン、プロピオン酸イオン、アジビン酸イオンまたはそれらの混合物である、請求項８に記載の方法。
【請求項１２】
前記ニッケル電気めっき組成物が、サッカリン酸ナトリウムをさらに含む、請求項８に記載の方法。
【請求項１３】
前記ニッケル電気めっき組成物が、１つ以上の塩化物供給源をさらに含む、請求項８に記載の方法。
【請求項１４】
前記ニッケル電気めっき組成物が、１つ以上の界面活性剤をさらに含む、請求項８に記載の方法。
【請求項１５】
前記ニッケル電気めっき組成物が２〜６のｐＨを有する、請求項８に記載の方法。
【請求項１６】
前記光沢性で均一なニッケルめっき層に隣接して金または金合金層を付着させることをさらに含む、請求項８に記載の方法。
【発明の詳細な説明】
【技術分野】
【０００１】
本発明は、環境に優しいニッケル電気めっき組成物及び方法に関する。より具体的には、本発明は、環境に優しいニッケル電気めっき組成物、ならびに広い電流密度範囲にわたって基材上にニッケルを電気めっきする方法であって、そこでニッケルめっき層が光沢性で均一になり、その特性が、続いてめっきされる金及び金合金層における細孔形成を抑制でき、そのためそのニッケルめっき層を下地層として使用する際にめっきされた物品の腐食を抑制する、方法を対象とする。
【背景技術】
【０００２】
光沢ニッケル電気めっき浴は、自動車、電気、電気器具、ハードウェア及び様々な他の産業において使用される。最も一般的に知られ、使用されているニッケル電気めっき浴の１つはワット浴である。典型的なワット浴は、硫酸ニッケル、塩化ニッケル及びホウ酸を含む。ワット浴は、典型的には、２〜５．２のｐＨ範囲、３０〜７０℃のめっき温度範囲及び１〜６アンペア／ｄｍ２の電流密度範囲で操作する。硫酸ニッケルは、所望のニッケルイオン濃度を提供するために浴中に比較的大量に含まれる。塩化ニッケルはアノードの腐食を改善し、導電性を高める。ホウ酸は、浴のｐＨを維持する弱い緩衝液として使用される。光沢と艶のあるめっき層を得るために、有機及び無機の光沢剤がしばしば浴に添加される。
【０００３】
ほとんどの金属めっき浴の共通の問題は、浴成分の回収及び使用後の分解製品の処分である。回収プロセスが高価になる可能性があるが、いくつかの浴成分は容易に回収することができる一方で、他の成分及び分解生成物は回収が困難であり、排水中に排出され、したがって環境を汚染する可能性がある。ワット浴の場合、硫酸ニッケル及び塩化ニッケルは容易に回収することができるが、ホウ酸の回収は困難であり、多くの場合、最後には環境を汚染する廃水となる。
【０００４】
世界中の多くの政府は、どのように化学廃棄物が処理されるか、またどの種類の化学工業が開発プロセス及び製造プロセスで使用されるかについて、より厳しい環境法規制を通過させている。例えば、欧州連合（ＥＵ）では、ＲＥＡＣｈとして知られる化学物質の登録、評価、認可及び制限の規制により、多くの化学物質が禁止されているか、または、実質的な工業的使用からホウ酸のような化学物質を禁止する過程にある。したがって、ホウ酸を含む典型的な電気めっき浴を製造し販売する金属めっき産業は、ホウ酸を含まない浴を開発しようと試みている。ニッケル電気めっき浴の場合、多くの製造業者が、ホウ酸を酢酸ニッケルで置換することによって実質的に同じめっき性能を有するホウ酸を含まないニッケル電気めっき浴を開発する問題に取り組もうとしている。残念なことに、酢酸ニッケル浴は、適用される電流密度に依存して外観が変化する不規則で不十分なニッケルめっき層をしばしば生成する。さらに、酢酸ニッケルをベースとする浴は、ニッケル浴に含まれる量に依存して、悪臭を発生させて、作業環境を損なう可能性がある。
【０００５】
めっき性能を改善するためにニッケル電気めっき浴に典型的に含まれる他の化合物は、現在、多くの国の政府によって認められない、クマリンである。クマリンは、ワット浴からの高レベリングの、延性のある、半光沢で、硫黄を含まないニッケルめっき層を提供するためにニッケルめっき浴に含まれる。レベリングとは、ニッケルめっき層がスクラッチ及びポリッシュラインなどの表面欠陥を埋めて滑らかにする能力を指す。クマリンを含む典型的なニッケルめっき浴の例は、約１５０〜２００ｍｇ／Ｌのクマリン及び約３０ｍｇ／Ｌのホルムアルデヒドを含む。浴中の高濃度のクマリンは、非常に良好なレベリング性能を提供するが、そのような性能は短命である。そのような高いクマリン濃度は、有害な分解生成物の割合を高くする。分解生成物は、その後の光沢ニッケルめっき層によって容易には光沢の出ない、不均一でくすんだ灰色の領域をめっき層中に生じさせるので、望ましくない。それらは、ニッケル浴のレベリング性能を低下させ得るとともに、ニッケルめっき層の他の有益な物理的性質を低下させ得る。この問題を解決するために、産業界の作業者はクマリン濃度を減らし、ホルムアルデヒドと抱水クロラールを加えることを提案しているが、適度な濃度のこのような添加剤の使用は、ニッケルめっき層の引張応力を増加させるだけでなく、浴のレベリング性能を損なう。さらに、ホルムアルデヒドは、ホウ酸及びクマリンと同様に、ＲＥＡＣｈなどの多くの政府規制が環境に有害であるとみなす別の化合物である。
【０００６】
めっき層の延性及び内部応力を犠牲にすることなく高度にレベリングされたニッケルめっき層を提供することが重要である。めっきしたニッケルめっき層の内部応力は、圧縮応力または引張応力であり得る。圧縮応力は、応力が緩和されるようにめっき層が膨張する場所である。対照的に、引張応力は、めっき層が収縮する場所である。高度に圧縮されためっき層は、ブリスター、ひずみ、またはめっき層を基材から分離させることがあり、引張応力の高いめっき層は、ひび割れ及び疲労強度の低下に加えて、ひずみを引き起こす可能性がある。
【０００７】
上記で簡単に述べたように、ニッケル電気めっき浴は様々な産業で使用されている。ニッケル電気めっき浴は、電気コネクタ及びリードフレーム上にニッケル層を電気めっきする際に典型的に使用される。このような物品は、不規則な形状を有し、比較的粗い表面を有する銅及び銅合金のような金属で構成される。したがって、ニッケル電気めっきの間、電流密度は物品にわたって不均一であり、物品にわたって厚さ及び外観が容認できないほど不均一であるニッケルめっき層をもたらすことが多い。
【０００８】
ニッケル電気めっき浴の別の重要な機能は、金及び金合金でめっきされた下地金属の腐食を防止するために、金及び金合金めっき層のためのニッケル下地層を提供することである。下地金属の腐食をもたらす金及び金合金の細孔形成の防止は、困難な問題である。金及び金合金めっきされた物品の細孔形成は、腐食が電子デバイス内の構成要素間の電気的接触の欠陥につながり得る電子材料産業において特に問題となっている。エレクトロニクスでは、金と金の合金が接点及びコネクタのはんだ付け可能な耐食性表面として使用されている。金及び金合金層は、集積回路（ＩＣ）製造のためのリード仕上げにも使用される。しかしながら、相対多孔度のような金のある種の物理的特性は、金が基材上に付着するときに問題になる。例えば、金の多孔性は、めっきされた表面上に隙間を生じさせる可能性がある。これらの小さな空間は、金層と下地卑金属層とのガルバニックカップリングによって腐食の一因となり、実際に腐食を促進したりする可能性がある。これは、卑金属基材と、金の外面の孔を介して腐食性要素に曝される可能性のある付随する任意の下地金属層に起因すると考えられている。
【０００９】
さらに、多くの用途には、コーティングされたリードフレームの熱暴露が含まれる。下地金属が貴金属表面層に拡散すると、熱老化条件下での層間の金属の拡散によって表面品質が低下することがある。
【００１０】
腐食問題を克服するための少なくとも３つの異なるアプローチが試みられている：１）コーティングの多孔度の減少、２）異なる金属の電位差によって引き起こされるガルバニック効果の抑制、及び３）電気めっき層の孔の封止。多孔度の低減は広範に研究されている。金のパルスめっき及び種々の湿潤／結晶粒微細化剤の金めっき浴への利用は、金の構造に影響を及ぼし、金の多孔度の低減に寄与する２つの要因である。多くの場合、予防保守プログラムと組み合わされる、標準のカーボン浴処理及び一連の電気めっき浴またはタンクの良好なろ過の実施は、金の金属付着レベル及びそれに対応して低レベルの表面多孔度を維持するのに役立つ。しかしながら、ある程度の多孔度は、依然として残っている。
【００１１】
細孔の閉鎖、シーリング及び他の腐食抑制方法が試みられたが、成功は限られていた。腐食抑制効果を有する有機沈殿物を使用する潜在的機序は、当該技術分野において知られている。これらの化合物の多くは、典型的には有機溶媒に可溶性であり、長期的な腐食保護を提供しないと考えられた。細孔シーリングまたは細孔ブロッキングの他の方法は、細孔内の不溶性化合物の形成に基づいている。
【００１２】
細孔形成の問題に加えて、高温に金を暴露する例えば熱老化における、金の接触抵抗が望ましくなく増加する。この接触抵抗の増加は、電流の導体としての金の性能を損なう。理論的には、作業者は、この問題は、金と共付着された（ｃｏ−ｄｅｐｏｓｉｔｅｄ）有機材料の接触面への拡散によって生じると考えている。この問題を回避するための様々な技術が従来試みられてきており、典型的には電解研磨が含まれる。しかしながら、この目的のために完全に満足のいくものであることは証明されておらず、調査努力が続けられている。
【００１３】
したがって、広い電流密度範囲においても、良好な延性であり、金及び金合金層における孔食及び細孔形成を低減または抑制するための下地層として使用することができ、そのため下地金属の腐食を抑制することができる、光沢性のある均一なニッケルめっき層を提供するためのニッケル電気めっき組成物及び方法が必要である。
【発明の概要】
【００１４】
本発明は、１つ以上のニッケルイオン供給源と、１つ以上のカルボン酸イオン供給源と、２−フェニル−５−ベンズイミダゾールスルホン酸、その塩、またはそれらの混合物と、を含むニッケル電気めっき組成物に関する。
【００１５】
本発明はまた、基材上にニッケル金属を電気めっきする方法であって、
ａ）基材を提供することと、
ｂ）１つ以上のニッケルイオン供給源、１つ以上のカルボン酸イオン供給源、及び２−フェニル−５−ベンズイミダゾールスルホン酸、その塩またはそれらの混合物を含むニッケル電気めっき組成物と基材を接触させることと、
ｃ）ニッケル電気めっき組成物及び基材に電流を印加して、基材に隣接する光沢性で均一なニッケルめっき層を電気めっきすることと、を含む方法を対象とする。
【００１６】
水性ニッケル電気めっき組成物は環境に優しい。電気めっきされたニッケルめっき層は、光沢性で均一で、良好なレベリングを有する。さらに、光沢性で均一なニッケルめっき層は、それらがめっきされた基材にこのニッケルめっき層が良好に接着するように、引張り応力の低減及び良好な圧縮応力のような良好な内部応力特性を有することができる。環境に優しい水性ニッケル電気めっき組成物から電気めっきされたニッケルめっき層は、良好な延性を有することができる。さらに、ニッケル電気めっき組成物は、電気コネクタ及びリードフレームなどの不規則な形状の物品であっても、広い電流密度範囲にわたって光沢性で均一なニッケルめっき層を電気めっきすることができる。光沢性で均一な電気めっきニッケルめっき層は、金及び金合金の孔食及び細孔形成を抑制するように金及び金合金層のためのニッケル下地層として使用でき、これにより金及び金合金層の下の金属の腐食を抑制することができる。
【図面の簡単な説明】
【００１７】
【図１】ＡＳＴＭ  Ｂ７３５に従って約２時間硝酸蒸気に暴露した後の、本発明のニッケル電気めっき浴からめっきされたニッケル下層を有する金めっきしたベリリウム／銅合金コネクタピンの５０倍の写真である。
【図２】ＡＳＴＭ  Ｂ７３５に従って約２時間硝酸蒸気に暴露した後の、比較ニッケル電気めっき浴からめっきされたニッケル下層を有する金めっきしたベリリウム／銅合金コネクタピンの５０倍の写真である。
【発明を実施するための形態】
【００１８】
本明細書全体を通して使用される略語は、文脈上他に明白に示さない限り、以下の意味を有する：℃＝摂氏度、ｇ＝グラム、ｍｇ＝ミリグラム、ｐｐｍ＝ｍｇ／Ｌ、Ｌ＝リットル、ｍＬ＝ミリリットル、ｃｍ＝センチメートル、μｍ＝ミクロン、ＤＩ＝脱イオン、Ａ＝アンペア、ＡＳＤ＝アンペア／ｄｍ２＝めっき速度、ＤＣ＝直流、ＵＶ＝紫外線、ｌｂｆ＝重量ポンド＝４．４４８２２１６２Ｎ、Ｎ＝ニュートン、ｐｓｉ＝ポンド／平方インチ＝０．０６８０５気圧、１気圧＝１．０１３２５×１０６ダイン／平方センチメートル、ｗｔ％＝重量％、ｖ／ｖ＝容積に対する容積、Ｃ＝元素周期律表に示される（元素記号）炭素原子、ＸＲＦ＝蛍光Ｘ線、ＳＥＭ＝走査型電子顕微鏡写真、ｒｐｍ＝毎分回転数、ＡＳＴＭ＝米国標準試験法、及びＧＩＭＰ＝ＧＮＵ画像編集プログラム。
【００１９】
「カルボン酸イオン」という用語は、カルボン酸（Ｒ−ＣＯＯ−＋Ｈ＋、式中、「Ｒ」は好ましくはＣ１−Ｃ３０の炭素原子、より好ましくはＣ１−Ｃ１０の炭素原子を有する有機基である）の共役塩基を意味し、負電荷を有するイオン（アニオン）である。「カチオン」という用語は、少なくとも１つの（＋）電荷を有する正電荷を帯びたイオンを意味する。「アニオン」という用語は、少なくとも１つの（−）電荷を有する負電荷を帯びたイオンを意味する。「隣接する」という用語は、２つの金属層が共通の界面を有するように直接接触していることを意味する。「水性」という用語は、水または水ベースであることを意味する。「レベリング」という用語は、電気めっきされためっき層がスクラッチまたはポリッシュラインなどの表面欠陥を埋めて滑らかにする能力を有することを意味する。「マット」という用語は、くすんだ外観を意味する。「孔（ｐｉｔ）」または「孔食（ｐｉｔｔｉｎｇ）」または「細孔（ｐｏｒｅ）」という用語は、基材を完全に貫通し得る穴またはオリフィスを意味する。「デンドライト」という用語は、分枝構造を有する結晶材料を意味する。「組成物」及び「浴」という用語は、明細書全体にわたって交換可能に使用される。「めっき層（ｄｅｐｏｓｉｔ）」及び「層（ｌａｙｅｒ）」という用語は、明細書全体にわたって交換可能に使用される。「電気めっき（ｅｌｅｃｔｒｏｐｌａｔｉｎｇ）」、「めっき（ｐｌａｔｉｎｇ）」及び「付着（ｄｅｐｏｓｉｔｉｎｇ）」という用語は、明細書全体にわたって交換可能に使用される。用語「リードフレーム」は、ダイからチップパッケージの外部に電気信号を運ぶチップパッケージ内の金属構造を意味する。「ａ」及び「ａｎ」という用語は、明細書全体にわたって単数及び複数の両方を指すことができる。そのような数値範囲が最大１００％に制限されることが論理的である場合を除いて、すべての数値範囲は包括的で任意の順序で組み合わせ可能である。
【００２０】
本発明は、環境に優しい水性ニッケル電気めっき組成物、及びその環境に優しいニッケル電気めっき組成物が、２−フェニル−５−ベンズイミダゾールスルホン酸、その塩、またはそれらの混合物を含む、光沢性で均一なニッケルめっき層を提供する、基材上にニッケルを電気めっきする方法を対象とする。ニッケル電気めっき組成物は、電気コネクタ及びリードフレームなどの不規則な形状の物品であっても、広い電流密度範囲にわたって光沢性で均一なニッケルめっき層を電気めっきすることができる。環境に優しい水性ニッケル電気めっき組成物は、良好なレベリング性能を有し、この環境に優しい水性ニッケル電気めっき組成物からめっきされた光沢性で均一なニッケルめっき層は、良好な内部応力特性及び良好な延性を有する。
【００２１】
２−フェニル−５−ベンズイミダゾールスルホン酸またはその塩は、下式を有し、
【００２２】
【化１】
2019002071.tif 000002
【００２３】
式中、カチオンは、２−フェニル−５−ベンズイミダゾールスルホン酸アニオンにおける電荷を均衡させるために提供される。２−フェニル−５−ベンズイミダゾールスルホン酸の塩としては、リチウム塩、ナトリウム塩及びカリウム塩などのアルカリ金属塩、及びニッケル塩が挙げられるが、これらに限定されない。好ましくは、カチオンは、水素イオン、リチウムイオン、ナトリウムイオンまたはカリウムイオンであり、より好ましくは、水素イオン、ナトリウムイオンまたはカリウムイオンである。
【００２４】
一般に、２−フェニル−５−ベンズイミダゾールスルホン酸、その塩またはそれらの混合物は、本発明の環境に優しい水性ニッケル電気めっき組成物中に、少なくとも２５ｐｐｍ、好ましくは２５ｐｐｍ〜２０００ｐｐｍの量で、より好ましくは１００ｐｐｍ〜２０００ｐｐｍの量で、最も好ましくは２００ｐｐｍ〜２０００ｐｐｍの量で含まれる。
【００２５】
１つ以上のニッケルイオン供給源は、少なくとも２５ｇ／Ｌ、好ましくは３０ｇ／Ｌ〜１５０ｇ／Ｌ、より好ましくは３５ｇ／Ｌ〜１２５ｇ／Ｌ、さらにより好ましくは４０ｇ／Ｌ〜１２５ｇ／Ｌ、最も好ましくは５０ｇ／Ｌ〜１２５ｇ／Ｌのニッケルイオン濃度を提供するのに十分な量で本発明の水性ニッケル電気めっき組成物に含まれる。
【００２６】
１つ以上のニッケルイオン（カチオン）供給源には、水に可溶なニッケル塩が含まれる。１つ以上のニッケルイオン供給源には、硫酸ニッケル及びその水和形態の硫酸ニッケル六水和物及び硫酸ニッケル七水和物、スルファミン酸ニッケル及びその水和形態のスルファミン酸四水和物、塩化ニッケル及びその水和形態の塩化ニッケル六水和物、ならびに酢酸ニッケル及びその水和形態の酢酸ニッケル四水和物が含まれるが、これらに限定されない。１つ以上のニッケルイオン供給源は、上記で開示された所望のニッケルイオン濃度を提供するのに十分な量で環境に優しい水性ニッケル電気めっき組成物に含まれる。酢酸ニッケルまたはその水和形態は、水性ニッケル電気めっき組成物中に、好ましくは１５ｇ／Ｌ〜４５ｇ／Ｌ、より好ましくは２０ｇ／Ｌ〜４０ｇ／Ｌの量で含まれ得る。硫酸ニッケルが水性ニッケル電気めっき組成物に含まれる場合、好ましくは、スルファミン酸ニッケルまたはその水和形態は除かれる。硫酸ニッケルは、好ましくは１００ｇ／Ｌ〜５５０ｇ／Ｌ、より好ましくは１５０ｇ／Ｌ〜３５０ｇ／Ｌの量で水性ニッケル電気めっき組成物中に含まれ得る。スルファミン酸ニッケルまたはその水和形態が水性ニッケル電気めっき組成物に含まれる場合、それらは、好ましくは１２０ｇ／Ｌ〜６７５ｇ／Ｌ、より好ましくは２００ｇ／Ｌ〜４５０ｇ／Ｌの量で含まれ得る。塩化ニッケルまたはその水和形態は、水性ニッケル電気めっき組成物中に、好ましくは１ｇ／Ｌ〜１００ｇ／Ｌ、より好ましくは５ｇ／Ｌ〜１００ｇ／Ｌ、さらにより好ましくは５ｇ／Ｌ〜７５ｇ／Ｌ量で含まれ得る。
【００２７】
必要に応じて、しかし好ましくは、水性ニッケル電気めっき組成物にサッカリン酸ナトリウムが含まれる。サッカリン酸ナトリウムがニッケル電気めっき組成物に含まれる場合、それは少なくとも１００ｐｐｍの量で含まれる。好ましくは、サッカリン酸ナトリウムは、２００ｐｐｍ〜５０００ｐｐｍ、より好ましくは３００ｐｐｍ〜５０００ｐｐｍ、最も好ましくは４００ｐｐｍ〜５０００ｐｐｍの量で含まれる。
【００２８】
サッカリン酸ナトリウムが本発明のニッケル電気めっき組成物に含まれる場合、２−フェニル−５−ベンズイミダゾールスルホン酸及びその塩は、好ましくは２０ｐｐｍ〜１０００ｐｐｍ、より好ましくは１００ｐｐｍ〜９００ｐｐｍ、さらにより好ましくは１００ｐｐｍ〜８００ｐｐｍ、最も好ましくは１００ｐｐｍ〜５００ｐｐｍの量で含まれる。
【００２９】
１つ以上のカルボン酸イオン供給源が、本発明の水性ニッケル電気めっき組成物に含まれる。本発明のカルボン酸イオン（アニオン）は、モノ−、ジ−、トリ−またはテトラカルボン酸イオン、好ましくはＣ１〜Ｃ３０の炭素原子であり得、但し、それらは使用条件下で可溶性であり、より好ましくは、Ｃ１〜Ｃ１０のモノ−またはジ−カルボン酸イオンである。カルボン酸イオン（アニオン）としては、酢酸イオン、ギ酸イオン、リンゴ酸イオン、酒石酸イオン、グルコン酸イオン、安息香酸イオン、３−スルホ安息香酸イオン、サリチル酸イオン、５−スルホサリチル酸イオン、プロピオン酸イオン、アジビン酸イオンまたはそれらの混合物が挙げられるが、これらに限定されない。好ましくは、カルボン酸塩は、酢酸塩、リンゴ酸塩、グルコン酸塩、安息香酸塩、３−スルホ安息香酸塩、サリチル酸塩、５−スルホサリチル酸塩またはそれらの混合物であり、より好ましくはカルボン酸塩は、酢酸塩、リンゴ酸塩、グルコン酸塩、３−スルホ安息香酸塩、５−スルホサリチル酸塩またはそれらの混合物であり、より好ましくはカルボン酸イオン（アニオン）は、酢酸イオン、リンゴ酸イオン、グルコン酸イオン、５−スルホサリチル酸イオンまたはそれらの混合物であり、最も好ましくはカルボン酸塩イオンは、酢酸イオンまたは５−スルホサリチル酸イオンまたはそれらの混合物である。本発明のカルボン酸イオン（アニオン）供給源には、これらに限定されないが、ニッケル塩、リチウム塩、ナトリウム塩、カリウム塩またはこれらの混合物のようなアルカリ金属塩が含まれ、ニッケルイオン、リチウムイオン、ナトリウムイオン及びカリウムイオン塩は対カチオンを提供する。カルボン酸形態もまた、１つ以上のカルボン酸イオン（水素イオンがカチオンである）供給源であってもよい。カルボン酸形態は、例えば、酢酸、ギ酸、リンゴ酸、酒石酸、グルコン酸、安息香酸、３−スルホ安息香酸、サリチル酸、５−スルホサリチル酸、プロピオン酸、及びアジビン酸である。アルカリ金属塩がニッケル電気めっき組成物に含まれる場合、好ましくは、１つ以上のカルボン酸ナトリウム及びカルボン酸カリウムが選択され、より好ましくは、カルボン酸カリウムが選択される。ナトリウム塩は、例えば、酢酸ナトリウム、ギ酸ナトリウム、リンゴ酸ナトリウム、酒石酸ナトリウム、グルコン酸ナトリウム、安息香酸ナトリウム、３−スルホ安息香酸二ナトリウム、サリチル酸ナトリウム、５−スルホサリチル酸二ナトリウム、プロピオン酸ナトリウム及びアジビン酸ナトリウムである。カリウム塩は、例えば、酢酸カリウム、ギ酸カリウム、リンゴ酸カリウム、酒石酸カリウム、グルコン酸カリウム、安息香酸カリウム、３−スルホ安息香酸ジカリウム、サリチル酸カリウム、５−スルホサリチル酸ジカリウム、プロピオン酸カリウム及びアジビン酸カリウムである。好ましくは、本発明の１つ以上のカルボン酸イオン供給源の十分な量を水性ニッケル電気めっき組成物に添加して、少なくとも２ｇ／Ｌ、好ましくは２ｇ／Ｌ〜１５０ｇ／Ｌ、より好ましくは１０ｇ／Ｌ〜６０ｇ／Ｌでのカルボン酸イオン濃度を提供する。
【００３０】
任意選択的に、１つ以上の塩化物イオン供給源（アニオン）を水性ニッケル電気めっき組成物に含めることができる。０．１〜３０ｇ／Ｌ、好ましくは１．５〜３０ｇ／Ｌ、最も好ましくは１．５ｇ／Ｌ〜２２．５ｇ／Ｌの塩化物イオン濃度を提供するために、十分な量の１つ以上の塩化物イオン供給源を水性ニッケル電気めっき組成物に添加することができる。白金または白金チタンを含有する不溶性アノードのような不溶性アノードを使用してニッケル電気めっきを行う場合、好ましくは、ニッケル電気めっき組成物は塩化物を含まない。塩化物の供給源としては、塩化ニッケル、塩化ニッケル六水和物、塩化水素、塩化ナトリウム及び塩化カリウムのようなアルカリ金属塩が挙げられるが、これらに限定されない。好ましくは、塩化物の供給源は塩化ニッケル及び塩化ニッケル六水和物である。好ましくは、塩化物は水性ニッケル電気めっき組成物に含まれる。
【００３１】
本発明の水性ニッケル電気めっき組成物は酸性であり、ｐＨは好ましくは２〜６、より好ましくは３〜５．５、さらにより好ましくは４〜５．１の範囲であることができる。無機酸、有機酸、無機塩基または有機塩基は、水性ニッケル電気めっき組成物を緩衝するために使用することができる。そのような酸としては、硫酸、塩酸、スルファミン酸及びホウ酸などの無機酸が挙げられるが、これらに限定されない。酢酸、アミノ酢酸、アスコルビン酸などの有機酸を用いることができる。水酸化ナトリウム、水酸化カリウム等の無機塩基、各種アミン等の有機塩基を用いることができる。好ましくは、緩衝液は、酢酸及びアミノ酢酸から選択される。最も好ましくは緩衝液は酢酸である。ホウ酸を緩衝剤として使用することができるが、最も好ましくは、本発明の水性ニッケル電気めっき組成物はホウ酸を含まない。緩衝液は、所望のｐＨ範囲を維持するのに必要な量で添加することができる。
【００３２】
任意選択的に、水性ニッケル電気めっき組成物中に１種以上の光沢剤を含めることができる。任意の光沢剤としては、２−ブチン−１，４−ジオール、１−ブチン−１，４−ジオールエトキシレート、１−エチニルシクロヘキシルアミン及びプロパルギルアルコールが挙げられるが、これらに限定されない。そのような光沢剤は、０．５ｇ／Ｌ〜１０ｇ／Ｌの量で含まれ得る。好ましくは、このような任意の光沢剤は、本発明の水性ニッケル電気めっき組成物から除外される。
【００３３】
任意選択的に、本発明の水性ニッケル電気めっき組成物には、１種以上の界面活性剤を含めることができる。このような界面活性剤には、カチオン性及びアニオン性界面活性剤などのイオン性界面活性剤、非イオン性界面活性剤及び両性界面活性剤が含まれるが、これらに限定されない。界面活性剤は、０．０５ｇ／Ｌ〜３０ｇ／Ｌのような従来の量で使用することができる。
【００３４】
使用できる界面活性剤の例は、ジ（１，３−ジメチルブチル）スルホコハク酸ナトリウム、２−エチルヘキシル硫酸ナトリウム、スルホコハク酸ジアミルナトリウム、ラウリル硫酸ナトリウム、ラウリルエーテル硫酸ナトリウム、ジ−アルキルスルホコハク酸ナトリウム及びドデシルベンゼンナトリウム、及びカチオン性界面活性剤、例えば過フッ素化第四級アミンのような第四級アンモニウム塩が挙げられる。
【００３５】
他の任意の添加剤としては、レベラー、キレート剤、錯化剤及び殺生物剤が挙げられるが、これらに限定されない。そのような任意の添加剤は、従来の量で含めることができる。
【００３６】
本発明のニッケル電気めっき組成物は環境に優しいので、クマリン、ホルムアルデヒドなどの化合物を含まず、好ましくはホウ酸を含まない。さらに、ニッケル電気めっき組成物は、アリルスルホン酸を含まない。
【００３７】
不可避的な金属汚染物を除いて、本発明の水性ニッケル電気めっき組成物はまた、金属めっき浴に通常含まれる合金化金属または金属を含まず、金属めっき層の光沢を輝かせるかまたは改善する。本発明の水性ニッケル電気めっき組成物は、このニッケル電気めっき組成物中に最小数の成分を用いる実質的に平滑な表面を有する光沢性で均一なニッケル金属層を付着させる。
【００３８】
好ましくは、本発明の水性環境に優しいニッケル電気めっき組成物は、１つ以上のニッケルイオン供給源であって、この１つ以上のニッケルイオン供給源は溶液中にニッケルをめっきするのに十分な量のニッケルイオンを提供する、１つ以上のニッケルイオン供給源及びこの１つ以上のニッケルイオン供給源からの対応する対アニオンと、２−フェニル−５−ベンズイミダゾールスルホン酸、その塩またはそれらの混合物と、対応するカチオンと、１つ以上のカルボン酸イオン（アニオン）供給源及び対応する対カチオンと、任意選択的にサッカリン酸ナトリウムと、任意選択的に１つ以上の塩素イオン源及び対応する対カチオンと、任意選択的に１つ以上の界面活性剤と、任意選択的に緩衝液及び水と、から構成される。
【００３９】
より好ましくは、本発明の環境に優しい水性ニッケル電気めっき組成物は、１つ以上のニッケルイオン供給源であって、この１つ以上のニッケルイオン供給源は溶液中にニッケルをめっきするのに十分な量のニッケルイオンを提供する、１つ以上のニッケルイオン供給源及びこの１つ以上のニッケルイオン供給源からの対応する対アニオンと、２−フェニル−５−ベンズイミダゾールスルホン酸、その塩またはそれらの混合物と、１つ以上のカルボン酸イオン供給源（アニオン）及び対応する対カチオンと、サッカリン酸ナトリウムと、任意選択的に１つ以上の塩化物イオン供給源及び対応するカチオンと、任意選択的に１つ以上の界面活性剤と、任意選択的に緩衝液及び水と、から構成される。
【００４０】
さらにより好ましくは、本発明の環境に優しい水性ニッケル電気めっき組成物は、１つ以上のニッケルイオン供給源であって、この１つ以上のニッケルイオン供給源は溶液中にニッケルをめっきするのに十分な量のニッケルイオンを提供する、１つ以上のニッケルイオン供給源及びこの１つ以上のニッケルイオン供給源からの対応する対アニオンと、２−フェニル−５−ベンズイミダゾールスルホン酸、その塩またはそれらの混合物と、カルボン酸イオンであって、このカルボン酸イオン供給源は酢酸塩、リンゴ酸塩、グルコン酸塩、安息香酸塩、３−スルホ安息香酸塩、サリチル酸塩、５−スルホサリチル酸塩のうちの１つ以上から選択され、カルボン酸アニオンの対応するカチオンを含む、カルボン酸イオンと、酢酸と、サッカリン酸ナトリウムと、１つ以上の塩化物イオン供給源及び対応するカチオンと、任意選択的に１つ以上の界面活性剤と、任意選択的に緩衝液及び水と、から構成される。
【００４１】
本発明の２−フェニル−５−ベンズイミダゾールスルホン酸またはその塩は、経済的に効率的で一般的に使用される電気めっき工業用の分析ツールである従来のＵＶ可視分光法を用いて約１ｐｐｍの低濃度で分析可能である。これにより、ニッケル電気めっき業界の作業者は、めっきプロセスが最適な性能で維持され、より効率的かつ経済的な電気めっき法になるように、電気めっき中の組成物中の２−フェニル−５−ベンズイミダゾールスルホン酸またはその塩の濃度をより正確に監視することができる。
【００４２】
本発明の水性環境に優しいニッケル電気めっき組成物を使用して、導電性基材と半導体基材の両方の様々な基材上にニッケル層を付着させることができる。好ましくは、ニッケル層が付着される基材は銅及び銅合金基材である。そのような銅合金基材には、黄銅及び青銅が含まれるが、これらに限定されない。めっき中のニッケル電気めっき組成物の温度は、室温〜７０℃、好ましくは３０℃〜６０℃、より好ましくは４０℃〜６０℃の範囲であり得る。ニッケル電気めっき組成物は、好ましくは、電気めっき中に連続的に撹拌されている。
【００４３】
一般に、ニッケル金属電気めっき方法は、水性ニッケル電気めっき組成物を提供することと、基材を組成物に浸漬することまたは基材に組成物を噴霧することなどによって、基材を水性ニッケル電気めっき組成物と接触させることと、を含む。基材がカソードとして機能し、対極またはアノードが存在する従来の整流器に電流を印加する。アノードは、基材の表面に隣接してニッケル金属を電気めっきするために使用される任意の従来の可溶性または不溶性アノードであり得る。本発明の水性ニッケル電気めっき組成物は、広い電流密度範囲にわたって光沢性で均一なニッケル金属層の付着を可能にする。多くの基材は不規則な形状であり、典型的には不連続な金属表面を有する。したがって、電流密度は、そのような基材の表面にわたって変化し得、典型的には、めっきの間に不均一な金属めっき層をもたらす。また、表面の光沢性は、通常、マットと光沢性のめっき層の組み合わせでふぞろいである。本発明のニッケル電気めっき組成物からめっきされたニッケル金属は、不規則な形状の基材を含む基材の表面にわたって実質的に滑らかで均一で光沢性のニッケルめっき層を可能にする。さらに、本発明の環境に優しいニッケル電気めっき組成物は、金属基材上のスクラッチ及び研磨目を覆うように実質的に均一で光沢性のニッケルめっき層のめっきを可能にする。
【００４４】
電流密度は、０．１ＡＳＤ以上であることができる。好ましくは、電流密度は０．５ＡＳＤ〜７０ＡＳＤ、より好ましくは１ＡＳＤ〜４０ＡＳＤ、さらにより好ましくは５ＡＳＤ〜３０ＡＳＤの範囲である。ニッケル電気めっき組成物がリールツーリール電気めっきに使用される場合、電流密度は５ＡＳＤ〜７０ＡＳＤ、より好ましくは５ＡＳＤ〜５０ＡＳＤ、さらにより好ましくは５ＡＳＤ〜３０ＡＳＤの範囲であり得る。ニッケル電気めっきが６０ＡＳＤ〜７０ＡＳＤの電流密度で行われる場合、好ましくは、１つ以上のニッケルイオン供給源は、環境に優しいニッケル電気めっき組成物中に、９０ｇ／Ｌ以上、より好ましくは９０ｇ／Ｌ〜１５０ｇ／Ｌ、さらにより好ましくは１００ｇ／Ｌ〜１５０ｇ／Ｌ、最も好ましくは１２５ｇ／Ｌ〜１５０ｇ／Ｌの量で含まれる。
【００４５】
一般に、ニッケル金属層の厚さは、１μｍ以上の範囲であり得る。好ましくは、ニッケル層は、１μｍ〜１００μｍ、より好ましくは１μｍ〜５０μｍ、さらに好ましくは１μｍ〜１０μｍの厚さ範囲を有する。
【００４６】
本発明の水性ニッケル電気めっき組成物は、種々のタイプの基材上のニッケル金属層をめっきするために使用することができるが、好ましくは、水性ニッケル電気めっき組成物はニッケル下地層をめっきするのに使用される。より好ましくは、水性ニッケル電気めっき組成物を用いてニッケル金属下地層を電気めっきして、金及び金合金の細孔形成または孔食を抑制し、めっきされた物品の金または金合金層の下の金属の腐食を抑制する。
【００４７】
ニッケル金属下地層をベース基材上に１μｍ〜２０μｍ、好ましくは１μｍ〜１０μｍ、より好ましくは１μｍ〜５μｍの厚さで電気めっきする。基材は、限定されないが、銅、銅合金、鉄、鉄合金、ステンレス鋼のうちの１つ以上の金属層、または基材は、シリコンウエハまたは他のタイプの半導体材料のような半導体材料であってもよく、任意選択的に、めっき技術において知られている従来の方法によって処理され、半導体材料を１つ以上の金属層を受けるのに十分に導電性にするものであってもよい。銅合金には、銅／スズ、銅／銀、銅／金、銅／銀／スズ、銅／ベリリウム、及び銅／亜鉛が含まれるが、これらに限定されない。鉄合金には、鉄／銅及び鉄／ニッケルが含まれるが、これらに限定されない。ニッケル金属下地層に隣接する金または金合金層を含むことができる基材の例は、プリント配線板、コネクタ、半導体ウエハ上のバンプ、リードフレーム、電気コネクタ、コネクタピン、及びＩＣユニット用の抵抗やコンデンサなどの受動部品である。ニッケル下地層を有する典型的な基材の例は、典型的には銅または銅合金で構成されるコネクタピンなどのリードフレームまたは電気コネクタである。コネクタピン用の典型的な銅合金の一例は、ベリリウム／銅合金である。下地層のニッケル電気めっきは、上に開示された温度範囲で行われる。めっきニッケル下地層の電流密度範囲は、０．１ＡＳＤ〜５０ＡＳＤ、好ましくは１ＡＳＤ〜４０ＡＳＤ、より好ましくは５ＡＳＤ〜３０ＡＳＤであり得る。
【００４８】
ニッケル金属下地層が、金属、金属合金層または基材の半導体表面に隣接して電気めっきされた後、金または金合金の層がニッケル金属層に隣接して付着される。金または金合金層は、物理蒸着、化学蒸着、電気めっき、浸漬金めっきを含む無電解金属めっきなどの従来の金及び金合金付着プロセスを用いてニッケル金属下地層に隣接して付着させることができる。好ましくは、金または金合金層は、電気めっきによって付着される。
【００４９】
従来の金及び金合金めっき浴を用いて、本発明の金及び金合金層をめっきすることができる。市販されている硬質金合金電気めっき浴の例は、ＲＯＮＯＶＥＬ（商標）ＬＢ−３００電解硬質金電気めっき浴（Ｄｏｗ  Ｅｌｅｃｔｒｏｎｉｃ  Ｍａｔｅｒｉａｌｓ、Ｍａｒｌｂｏｒｏｕｇｈ、ＭＡから入手可能）である。
【００５０】
金及び金合金めっき浴のための金イオン供給源には、シアン化金カリウム、ジシアノ金酸ナトリウム、ジシアノ金酸アンモニウム、テトラシアノ金酸カリウム、テトラシアノ金酸トナトリウム、テトラシアノ金酸アンモニウム、ジクロロ金酸塩、テトラクロロ金酸、テトラクロロ金酸ナトリウム、亜硫酸金アンモニウム、亜硫酸金カリウム、亜硫酸金ナトリウム、金酸化物、金水酸化物などが含まれるが、これらに限定されない。金供給源は、従来の量、好ましくは０．１ｇ／Ｌ〜２０ｇ／Ｌ、より好ましくは１ｇ／Ｌ〜１５ｇ／Ｌの量で含まれ得る。
【００５１】
合金化金属には、銅、ニッケル、亜鉛、コバルト、銀、プラチナカドミウム、鉛、水銀、ヒ素、スズ、セレン、テルル、マンガン、マグネシウム、インジウム、アンチモン、鉄、ビスマス及びタリウムが含まれるが、これらに限定されない。典型的には、合金化金属はコバルトまたはニッケルであり、これは硬質金合金のめっき層を提供する。合金化金属供給源は当該技術分野において周知である。合金化金属供給源は、従来の量で浴中に含まれ、使用される合金化金属の種類に応じて幅広く変化する。
【００５２】
金及び金合金浴は、界面活性剤、光沢剤、レベラー、錯化剤、キレート剤、緩衝剤及び殺生物剤のような慣用の添加剤を含むことができる。そのような添加剤は、従来の量で含まれ、当業者に周知である。
【００５３】
一般に、金及び金合金層を電気めっきするための電流密度は、１ＡＳＤ〜４０ＡＳＤ、または５ＡＳＤ〜３０ＡＳＤの範囲であり得る。金及び金合金めっき浴の温度は、室温〜６０℃までの範囲であり得る。
【００５４】
金または金合金層がニッケル金属下地層に隣接して付着された後、典型的には、金属層を有する基材は熱老化を受ける。熱老化は、当技術分野で既知の任意の適切な方法によって行うことができる。このような方法には、蒸気エージング及び乾式ベーキングが含まれるが、これらに限定されない。ニッケル金属下地層は、貴金属の金または金合金層への卑金属の表面拡散を抑制し、はんだ付け性が改善される。
【００５５】
以下の実施例は、本発明をさらに説明するために含まれているが、その範囲を限定するものではない。
【００５６】
実施例１（本発明）
２−フェニル−５−ベンズイミダゾールスルホン酸を含む本発明のニッケル電気めっき浴及びハルセルめっき結果
以下の表に示す、各成分の成分及び量を有する３種の水性ベースのニッケル電気めっき浴を調製する。
【００５７】
【表１】
2019002071.tif 000003
【００５８】
各浴を、様々な電流密度またはめっき速度の較正を用いて、各ハルセルの基部に沿って黄銅パネル及び定規を備えた個々のハルセルに配置する。アノードは硫化ニッケル電極である。ニッケル電気めっきを各浴に対して５分間行う。浴を、全めっき時間の間、ハルセルパドル撹拌機で撹拌する。浴のｐＨは４．６であり、浴の温度は６０℃である。酢酸塩からの検出可能な臭気はない。電流は３Ａである。直流電流を印加して、黄銅パネル上に０．１〜１２ＡＳＤの連続電流密度範囲により付着されるニッケル層を生成する。めっき後、パネルをハルセルから取り出し、脱イオン水ですすぎ、空気乾燥させる。各ハルセルからのニッケルめっき層は光沢が見られ、ニッケルめっき層は全電流密度範囲にわたって均一に見える。
【００５９】
実施例２（本発明）
２−フェニル−５−ベンズイミダゾールスルホン酸及びサッカリン酸ナトリウムを含有する本発明のニッケル電気めっき浴及びハルセルめっき結果
以下の表に示す、各成分の成分及び量を有する７種の水性ベースのニッケル電気めっき浴を調製する。
【００６０】
【表２Ａ】
2019002071.tif 000004
【００６１】
【表２Ｂ】
2019002071.tif 000005
【００６２】
各浴を、様々な電流密度またはめっき速度の較正を用いて、各ハルセルの基部に沿って黄銅パネル及び定規を備えた個々のハルセルに配置する。アノードは硫化ニッケル電極である。ニッケル電気めっきを各浴に対して５分間行う。浴を、全めっき時間の間、ハルセルパドル撹拌機で撹拌する。浴のｐＨは４．６であり、浴の温度は６０℃である。酢酸塩からの検出可能な臭気はない。電流は３Ａである。直流電流を印加して、黄銅パネル上に０．１〜１２ＡＳＤの連続電流密度範囲により付着されるニッケル層を生成する。めっき後、パネルをハルセルから取り出し、脱イオン水ですすぎ、空気乾燥させる。各ハルセルからのニッケルめっき層は光沢が見られ、ニッケルめっき層は、全電流密度範囲に沿って均一に見える。
【００６３】
実施例３（比較例）
１−ベンイルピリジニウム−３−カルボン酸を含有する比較ニッケル電気めっき浴及びハルセルめっき結果
以下の表に示す、各成分の成分及び量を有する４種の水性ベースのニッケル電気めっき浴を調製する。
【００６４】
【表３】
2019002071.tif 000006
【００６５】
【化２】
2019002071.tif 000007
【００６６】
各浴を、様々な電流密度またはめっき速度の較正を用いて、各ハルセルの基部に沿って黄銅パネル及び定規を備えた個々のハルセルに配置する。アノードは硫化ニッケル電極である。ニッケル電気めっきを各浴に対して５分間行う。浴を、全めっき時間の間、ハルセルパドル撹拌機で撹拌する。浴のｐＨは４．６であり、浴の温度は６０℃である。酢酸塩からの検出可能な臭気はない。電流は３Ａである。直流電流を印加して、黄銅パネル上に０．１〜１２ＡＳＤの連続電流密度範囲により付着されるニッケル層を生成する。めっき後、パネルをハルセルから取り出し、脱イオン水ですすぎ、空気乾燥させる。１００ｐｐｍの従来のニッケル光沢剤である１−ベンイルピリジニウム−３−カルボキシレートを含む浴（比較浴３）からのニッケルめっき層を除くと、ニッケルめっき層の光沢度は、電流密度範囲全体にわたって均一ではなく不規則である。
【００６７】
実施例４（比較例）
ピリジニウムプロピルスルホン酸塩化合物を含有する比較ニッケル電気めっき浴及びハルセルめっき結果
以下の表に示す、各成分の成分及び量を有する３種の水性ニッケル系電気めっき浴を調製する。
【００６８】
【表４】
2019002071.tif 000008
【００６９】
【化３】
2019002071.tif 000009
【００７０】
【化４】
2019002071.tif 000010
【００７１】
各浴を、様々な電流密度またはめっき速度の較正を用いて、各ハルセルの基部に沿って黄銅パネル及び定規を備えた個々のハルセルに配置する。アノードは硫化ニッケル電極である。ニッケル電気めっきを各浴に対して５分間行う。浴を、全めっき時間の間、ハルセルパドル撹拌機で撹拌する。浴のｐＨは４．６であり、浴の温度は６０℃である。酢酸塩からの検出可能な臭気はない。電流は３Ａである。直流電流を印加して、黄銅パネル上に０．１〜１２ＡＳＤの連続電流密度範囲により付着されるニッケル層を生成する。めっき後、パネルをハルセルから取り出し、脱イオン水ですすぎ、空気乾燥させる。比較浴５〜７のいずれついても電流密度範囲全体にわたって均一なニッケルめっきの兆候はない。比較浴５〜６は、マットなめっき層の領域が散在したまばらに光沢性であるニッケルめっき層をめっきする。比較浴７は、まばらな光沢性及びマットな領域に加えてデンドライトな成長を有するめっき層をめっきする。デンドライトは、物品に電気的短絡を引き起こす可能性があるため、めっきされた物品では望ましくない。
【００７２】
実施例５（比較例）
１−メチルピリジニウム−３−スルホネートを含有する比較ニッケル電気めっき浴及びハルセルめっき結果
以下の表に示す、各成分の成分及び量を有する４種の水性ベースのニッケル電気めっき浴を調製する。
【００７３】
【表５】
2019002071.tif 000011
【００７４】
【化５】
2019002071.tif 000012
【００７５】
各浴を、様々な電流密度またはめっき速度の較正を用いて、各ハルセルの基部に沿って黄銅パネル及び定規を備えた個々のハルセルに配置する。アノードは硫化ニッケル電極である。ニッケル電気めっきを各浴に対して５分間行う。浴を、全めっき時間の間、ハルセルパドル撹拌機で撹拌する。浴のｐＨは４．６であり、浴の温度は６０℃である。酢酸塩からの検出可能な臭気はない。電流は３Ａである。直流電流が印加されて、黄銅パネル上に０．１〜１２ＡＳＤの連続電流密度範囲により付着されるニッケル層を生成する。めっき後、パネルをハルセルから取り出し、脱イオン水ですすぎ、空気乾燥させる。比較浴８〜１１のいずれについても電流密度範囲全体にわたって光沢性で均一なニッケルめっきの兆候はない。めっき層は、マットな領域が散在した光沢性領域を有する。
【００７６】
実施例６（本発明）
ニッケル下地層を用いた硬質金合金めっき層の硝酸蒸気試験
以下の表に開示された配合を有する２種の水性ニッケル電気めっき浴を調製する。
【００７７】
【表６】
2019002071.tif 000013
【００７８】
不規則表面を有する３０個の両面ベリリウム／銅（Ｂｅ／Ｃｕ）合金コネクタピンをニッケル電気めっき浴１１で電気めっきし、別の４２個のピンを１リットルめっきセル内のニッケル電気めっき比較浴１２で電気めっきする。浴１１のｐＨは４．６であり、比較浴１２のｐＨは３．６である。ニッケルめっき浴の温度は約６０℃である。アノードは硫化ニッケル電極である。約２μｍの目標厚さのために、各コネクタピン上にニッケル層を電気めっきするのに十分な時間、電流密度５ＡＳＤで電気めっきを行う。ニッケルめっき層の厚さを、従来のＸＲＦ分光計によるＸＲＦ分析を用いて測定する。
【００７９】
コネクタピン上にニッケルの層をめっきした後、ピンを浴から取り出し、１０％ｖ／ｖの硫酸水溶液中に３０秒間置いた後、ＲＯＮＯＶＥＬ（商標）ＬＢ−３００電解硬質金めっき浴（Ｄｏｗ  Ｅｌｅｃｔｒｏｎｉｃ  Ｍａｔｅｒｉａｌｓ，Ｍａｒｌｂｏｒｏｕｇｈ，ＭＡから入手可能）を含むめっきセルに移し、各コネクタピンを約０．３８μｍの目標厚さの硬質金合金層でめっきする。
【００８０】
金合金めっきは５０℃で１ＡＳＤの電流密度で行われる。アノードは白金処理されたチタン電極である。金合金浴のｐＨは４．３である。ピンを金合金めっきした後、それらをめっきセルから取り出し、空気乾燥させる。各ピンを、腐食試験の前にピンの表面外観を記録するため画像化する。ＬＥＩＣＡ  ＤＭ１３０００Ｍ光学顕微鏡を使用して５０倍の倍率で各ピンの表面の画像を撮影する。ピン（両面）のいずれの表面にも観察可能な腐食の兆候はない。
【００８１】
次いで、金合金めっきされたコネクタピンを、実質的にＡＳＴＭ  Ｂ７３５−０６硝酸蒸気試験に従って硝酸蒸気に暴露して、２種類のニッケルめっき浴からのニッケル下地層の腐食抑制能力を評価する。各コネクタピンを、５００ｍＬのガラス容器に吊り下げ、そのガラス容器内の環境は２２℃で７０重量％の硝酸蒸気で飽和されている。ピンを硝酸蒸気に約２時間曝す。硝酸蒸気で処理したピンをガラス容器から取り出し、１２５℃で焼成し、次いで分析前にデシケータで冷却する。
【００８２】
ＬＥＩＣＡ  ＤＭ１３０００Ｍ光学顕微鏡を用いて５０倍で各ピンの表面（両側）の画像を撮影する。図１は、浴１１からのニッケル下地層でめっきされた金合金めっきされた１つのコネクタピンの、ＬＥＩＣＡ  ＤＭ１３０００Ｍ光学顕微鏡で撮影された５０倍の写真である。ピン表面には２つの腐食スポットのみを見ることができる（黒点）。対照的に、比較浴１２でめっきされたピンは過度の腐食を有する。図２は、比較浴１２からのニッケル下地層でめっきされた金合金めっきされた１つのコネクタピンの、光学顕微鏡で撮影された５０倍の写真である。金合金のめっき層の表面に多数の腐食スポット及び細孔を観察する。スポット及び細孔は、下層のニッケル層の腐食によるものである。本発明の浴１１からのニッケル下地層で電気めっきされたコネクタピンは、比較浴１２からのニッケル下地層で電気めっきされたピンとは対照的に、著しい腐食抑制を示す。
【００８３】
実施例７（本発明）
ニッケルめっき層の延性
上記の実施例６に開示された本発明の浴１１から電気めっきされたニッケルめっき層について伸び試験を行い、ニッケルめっき層の延性を測定する。延性試験は、実質的に、工業規格ＡＳＴＭ  Ｂ４８９−８５：金属上の電着された、自己触媒的に付着した金属コーティングの延性のための曲げ試験に従って行う。
【００８４】
複数の黄銅パネルを提供する。黄銅パネルに、浴１１からの２μｍのニッケルをめっきする。電気めっきを６０℃、５ＡＳＤで行う。めっきされたパネルを、０．３２ｃｍ〜１．３ｃｍの範囲の様々な直径のマンドレルの上で１８０°曲げ、次いで、めっき層の亀裂について５０Ｘ顕微鏡下で検査する。亀裂が観察されない試験された最小直径を使用して、めっき層の伸びの程度を計算する。浴１１からのニッケルめっき層の伸びは、商業的ニッケル浴めっき層の良好な延性と考えられる１０％であることが見出されている。
【００８５】
実施例８（本発明）
ニッケル下地層を用いた硬質金合金めっき層の硝酸蒸気試験
２種の水性ニッケル電気めっき浴で、第１の浴は、以下の表に開示された配合を有し、第２の浴は上記の実施例６の比較浴１２と同一である、を調製する。
【００８６】
【表７】
2019002071.tif 000014
【００８７】
実施例６に記載の電気めっき及び分析手順を、各浴からめっきされる不規則な表面を有する１００個の２面ベリリウム／銅（Ｂｅ／Ｃｕ）合金コネクタピンを使用して、浴１２と比較浴１２について同一の様式で実施する。実施例６からのＡＳＴＭ  Ｂ７３５−０６硝酸蒸気試験の結果は、浴１２及び比較浴１２を用いて実質的に再現される。本発明の浴１２からのニッケル下地層で電気めっきされたコネクタピンは、比較浴１２からのニッケル下地層で電気めっきされたピンとは対照的に、著しい腐食抑制を示す。
【００８８】
実施例９（本発明）
２−フェニル−５−ベンズイミダゾールスルホン酸と酢酸カルボン酸アニオンを含むニッケル電気めっき浴
本発明のニッケル電気めっき浴は、表８に開示された配合を有する。
【００８９】
【表８】
2019002071.tif 000015
【００９０】
浴１３を、様々な電流密度またはめっき速度の較正を用いて、ハルセルの基部に沿って黄銅パネル及び定規を備えたハルセルに配置する。アノードは硫化ニッケル電極である。ニッケル電気めっきを５分間行う。浴を、全めっき時間の間、ハルセルパドル撹拌機で撹拌する。浴１３のｐＨは４．６であり、浴の温度は６０℃である。酢酸塩からの検出可能な臭気はない。電流は３Ａである。直流電流を印加して、黄銅パネル上に０．１〜１２ＡＳＤの連続電流密度範囲でニッケル層を生成する。めっき後、パネルをハルセルから取り出し、脱イオン水ですすぎ、空気乾燥させる。ニッケルめっき層は光沢性に見え、ニッケルめっき層は電流密度範囲全体にわたって均一に見える。
【００９１】
実施例１０（本発明）
２−フェニル−５−ベンズイミダゾールスルホン酸、グルコン酸カルボン酸アニオンを含有するニッケル電気めっき浴
【００９２】
本発明のニッケル電気めっき浴は、表９に開示された配合を有する。
【００９３】
【表９】
2019002071.tif 000016
【００９４】
浴１４を、様々な電流密度またはめっき速度の較正を用いて、ハルセルの基部に沿って黄銅パネル及び定規を備えたハルセルに配置する。アノードは硫化ニッケル電極である。ニッケル電気めっきを５分間行う。浴を、全めっき時間の間、ハルセルパドル撹拌機で撹拌する。浴１４のｐＨは４．６であり、浴の温度は６０℃である。電流は３Ａである。直流電流を印加して、黄銅パネル上に０．１〜１２ＡＳＤの連続電流密度範囲でニッケル層を生成する。めっき後、パネルをハルセルから取り出し、脱イオン水ですすぎ、空気乾燥させる。ニッケルめっき層は光沢性に見え、ニッケルめっき層は電流密度範囲全体にわたって均一に見える。
【００９５】
実施例１１（本発明）
２−フェニル−５−ベンズイミダゾールスルホン酸及び３−スルホ安息香酸カルボン酸アニオンを含有するニッケル電気めっき浴
本発明のニッケル電気めっき浴は、表１０に開示された配合を有する。
【００９６】
【表１０】
2019002071.tif 000017
【００９７】
浴１５を、様々な電流密度またはめっき速度の較正を用いて、ハルセルの基部に沿って黄銅パネル及び定規を備えたハルセルに配置する。アノードは硫化ニッケル電極である。ニッケル電気めっきを５分間行う。浴を、全めっき時間の間、ハルセルパドル撹拌機で撹拌する。浴１５のｐＨは４．６であり、浴の温度は６０℃である。電流は３Ａである。直流電流を印加して、黄銅パネル上に０．１〜１２ＡＳＤの連続電流密度範囲でニッケル層を生成する。めっき後、パネルをハルセルから取り出し、脱イオン水ですすぎ、空気乾燥させる。ニッケルめっき層は光沢性に見え、ニッケルめっき層は電流密度範囲全体にわたって均一に見える。
【００９８】
実施例１２（本発明）
２−フェニル−５−ベンズイミダゾールスルホン酸及び５−スルホサリチル酸カルボン酸アニオンを含有するニッケル電気めっき浴
本発明のニッケル電気めっき浴は、表１１に開示された配合を有する。
【００９９】
【表１１】
2019002071.tif 000018
【０１００】
浴１６を、様々な電流密度またはめっき速度の較正を用いて、ハルセルの基部に沿って黄銅パネル及び定規を備えたハルセルに配置する。アノードは硫化ニッケル電極である。ニッケル電気めっきを５分間行う。浴を、全めっき時間の間、ハルセルパドル撹拌機で撹拌する。浴１６のｐＨは４．６であり、浴の温度は６０℃である。電流は３Ａである。直流電流を印加して、黄銅パネル上に０．１〜１２ＡＳＤの連続電流密度範囲でニッケル層を生成する。めっき後、パネルをハルセルから取り出し、脱イオン水ですすぎ、空気乾燥させる。ニッケルめっき層は光沢性に見え、ニッケルめっき層は電流密度範囲全体にわたって均一に見える。
【図１】
2019002071.tif 000019
【図２】
2019002071.tif 000020
【外国語明細書】
2019002071000001.pdf